(57)【特許請求の範囲】
【請求項１】
常温、常圧では粘着性、接着性を示さず、加圧時に接着性を示し、圧着後に剥離可能である感圧接着剤層を少なくとも片面に有する再剥離性圧着記録用紙において、該感圧接着剤層が接着剤と微粒子充填剤とからなる感圧接着剤組成物であり、該感圧接着剤層表面のシリコーンオイル滴下１０秒後の接触角（ＡＳＴＭ  Ｄ  ５７２５）が６０°以下であり、該微粒子充填剤が比表面積１５０〜５５０ｍ２／ｇで吸油量８０〜４００ｍＬ／１００ｇの無機顔料であり、該接着剤が天然ゴム系接着剤又は合成接着剤から選択され、該天然ゴム系接着剤がメタクリル酸メチルを２５％グラフト重合させた樹脂であり、該合成接着剤がスチレン−ブタジエン共重合体であり、前記微粒子充填剤１００質量部に対して前記接着剤が１００〜１８０質量部を含有することを特徴とする再剥離性圧着記録用紙。
【請求項２】
前記微粒子充填剤１００質量部に対して前記接着剤が１００〜１７０質量部を含有することを特徴とする請求項１に記載の再剥離性圧着記録用紙。
【発明の詳細な説明】
【技術分野】
【０００１】
本発明は、静電記録方式（電子写真方式）のヒートロール定着型プリンタで印刷した際、定着ロールであるヒートロールへのトナー転移防止の為に使用されている離型剤（シリコーンオイル）の感圧接着剤層表面付着による接着強度低下が少ない再剥離性圧着記録用紙の提供である。
【背景技術】
【０００２】
近年、銀行、クレジット会社、保険会社、官庁等から各個人宛に貯金、残金状況等個人情報を通知する手段として、親展はがきが普及している。親展はがきは基材に感圧接着剤を塗工した後、共通情報はオフセット印刷、グラビア印刷等で行い［酸化重合インキタイプ、紫外線（ＵＶ）硬化型インキタイプ］、個人情報は電子写真方式やインクジェット方式等のノンインパクトプリンタによって印刷した後、印刷面同士を適度の圧力を加えることで接着させ、各個人に郵送された後、再剥離することで情報を得ることができる。
【０００３】
しかしながら、オフセット印刷等においてはインキの定着に紫外線ランプを利用する一方、高速の電子写真方式のプリンタにはトナー定着を高熱（１８０〜２２０℃）のヒートロールで行うヒートロール定着方式のプリンタがあり、ヒートロールにはオフセット印刷インキやトナー付着防止目的でシリコーンオイルがロール表面に供給されている。感圧接着剤層が熱によって劣化し、接着強度が低下するという問題が生じ、これを解決する手段としてメタクリル酸メチルグラフト共重合天然ゴム系接着剤に代わる樹脂として熱劣化の少ないスチレン−ブタジエン（ＳＢＲ）系樹脂やエチレン−酢酸ビニル系樹脂を用いることが提案されている（例えば、特許文献１〜３を参照。）。
【０００４】
しかし電子写真方式印刷でのヒートロール定着型プリンタの場合、接着強度低下は熱による感圧接着剤層の劣化だけではなく、定着ロールへのトナー転移防止として定着ロール表面に離型効果付与として供給されているシリコーンオイルが感圧接着剤層表面に付着することで接着強度が大きく低下し、郵送途中で剥離して親展性の面で実使用上問題が生じることがある。
【０００５】
【特許文献１】特開２０００−３１８３５３号公報（０００１、０００８〜００２５段落）
【特許文献２】特開２００１−３３５７６２号公報（０００１、０００６〜００３３段落）
【特許文献３】特開２００３−１６０７６４号公報（０００１、０００７〜００１５段落）
【発明の開示】
【発明が解決しようとする課題】
【０００６】
本発明の目的は、電子写真方式のヒートロール定着型プリンタで印刷した際、定着ロールであるヒートロールへのトナー転移防止の為に使用されている離型剤（シリコーンオイル）の感圧接着剤層表面付着による接着強度低下が少ない再剥離性圧着記録用紙の提供である。
【課題を解決するための手段】
【０００７】
本発明者等は、上記の課題を解決するために鋭意研究を行った結果、該感圧接着剤層が接着剤と微粒子充填剤とからなる感圧接着剤組成物であり、該感圧接着剤層表面のシリコーンオイル滴下１０秒後の接触角（ＡＳＴＭ  Ｄ  ５７２５）が６０°以下であり、該微粒子充填剤が比表面積１５０〜５５０ｍ２／ｇで吸油量８０〜４００ｍＬ／１００ｇの微粒子充填剤であり、該接着剤が天然ゴム系接着剤又は合成接着剤から選択され、該天然ゴム系接着剤がメタクリル酸メチルを２５％グラフト重合させた樹脂であり、該合成接着剤がスチレン−ブタジエン共重合体であり、前記微粒子充填剤１００質量部に対して前記接着剤が１００〜１８０質量部を含有することを特徴とする再剥離性圧着記録用紙を得ることによって解決されることを見出した。
【０００８】
即ち本発明は、常温、常圧では粘着性、接着性を示さず、加圧時に接着性を示し、圧着後に剥離可能である感圧接着剤層を少なくとも片面に有する再剥離性圧着記録用紙において、該感圧接着剤層が接着剤、微粒子充填剤を構成成分とする感圧接着剤組成物からなる層であり、感圧接着剤層表面のシリコーンオイル滴下１０秒後の接触角が６０°以下であることを特徴とする再剥離性圧着記録用紙を提供するものである。
【０００９】
また、本発明は、微粒子充填剤が、比表面積１５０〜５５０ｍ２／ｇで吸油量８０〜４００ｍｌ／１００ｇの微粒子充填剤であることを特徴とする再剥離性圧着記録用紙を提供するものである。
【００１０】
さらに、本発明は、接着剤が、微粒子充填剤１００質量部に対して５０〜２００質量部を含有することを特徴とする再剥離性圧着記録用紙を提供するものである。
【発明の効果】
【００１１】
本発明による常温、常圧では粘着性、接着性を示さず、加圧時に接着性を示し、圧着後に剥離可能である感圧接着剤層を少なくとも片面に有する再剥離性圧着記録用紙において、該感圧接着剤層が接着剤、微粒子充填剤を構成成分とする感圧接着剤組成物からなる層であり、該感圧接着剤層表面のシリコーンオイル滴下１０秒後の接触角が６０°以下にすることによって、静電記録方式（電子写真方式）のヒートロール定着型プリンタで印刷した際、ヒートロールへのトナー転移防止の為に使用されている離型剤であるシリコーンオイル塗布後の接着強度低下が小さく、親展葉書として使用する場合、接着及び再剥離性を満足させる再剥離性圧着記録用紙が得られる。
【発明の実施の形態】
【００１２】
以下に本発明を詳細に説明するが、本発明はこれらの実施形態に限定されるものではない。
【００１３】
本発明は、感圧着剤層表面のシリコーンオイル滴下１０秒後の接触角が６０°以下であることに大きな特徴がある。この接触角の達成には、感圧接着剤層中に比表面積１５０〜５５０ｍ２／ｇで吸油量８０〜４００ｍＬ／１００ｇの微粒子充填剤が寄与している。
【００１４】
上記感圧接着剤層を塗工した本発明の再剥離性圧着記録用紙は、感圧接着剤層表面にシリコーンオイルを３μＬ滴下し、１０秒後の接触角（ＡＳＴＭ  Ｄ  ５７２５）が６０°以下であることが非常に重要である。因みに、接触角が６０°を越えると、シリコーンオイルの濡れが悪くなり、感圧接着剤層表面への付着量は少なくなるがオフセット印刷時のインキ着肉性が低下してしまう。接触角は好ましくは５０°以下で、下限は特にないが１０°以上が好ましい。
【００１５】
接触角は圧着工程前の再剥離性圧着記録用紙を使用して測定する。圧着工程を経ることで、圧着された面は再剥離されることで感圧接着剤層表面が荒れてしまう。また、例えば宛名面になるような圧着されない面であっても圧着工程の加圧によって感圧接着剤層表面の平滑性、透気性などの物性が変化する為、電子写真方式の印字工程前とは異なる感圧接着剤層表面となる。
【００１６】
本発明に用いる接着剤は、組成は特に限定されず、天然ゴム系接着剤としては変性天然ゴムが、また合成接着剤としてはスチレン−ブタジエンゴム、アクリロニトリル−ブタジエンゴム、エチレン−酢酸ビニル共重合体樹脂、アクリル酸エステル系樹脂、塩化ビニル系樹脂、塩化ビニリデン系樹脂等が例示できる。
【００１７】
＜天然ゴム系接着剤＞
本発明の天然ゴム系接着剤は天然ゴム系誘導体樹脂であれば、特に限定されないが天然ゴムにメタクリル酸メチル、スチレン、アクリロニトリルから選択される少なくとも１種以上の不飽和モノマーをグラフト重合した樹脂が好ましい。特に、天然ゴムの固形分１００質量部に少なくとも１種以上の不飽和モノマーを１５〜４０質量部グラフト重合した天然ゴム誘導体が、接着強度の安定性や感圧接着剤組成物からなる塗工液の機械的安定性に優れるため好ましい。
【００１８】
＜合成接着剤＞
本発明で用いる合成接着剤は、スチレン−ブタジエンゴム（ＳＢＲ）、アクリロニトリル−ブタジエンゴム、エチレン−酢酸ビニル共重合体樹脂、アクリル酸エステル系樹脂、塩化ビニル系樹脂、塩化ビニリデン系樹脂、ポリイソブチレン、ポリビニルエーテル、ニトリルブタジエンゴム等または場合によってはそれらのブレンドが好ましい。
【００１９】
本発明で使用される微粒子充填剤としては、比表面積１５０〜５５０ｍ２／ｇ、好ましくは２５０〜５００ｍ２／ｇおよび吸油量８０〜４００ｍｌ／１００ｇ、好ましくは１５０〜３５０ｍｌ／１００ｇを満たす無機系或いは有機系の公知の微粒子充填剤を適宜選択して使用することができる。微粒子充填剤としては無機及び有機顔料等が使用できる。例えば、無機顔料として酸化亜鉛、酸化チタン、ゼオライト、炭酸カルシウム、クレー、酸化アルミニウム、シリカ、アルミナ、γ−アルミナ、コロイダルシリカ、アルミノシリケート等が、また有機顔料として小麦デンプン、プラスチックピグメント、ポリスチレン樹脂、アクリロニトリル−ブタジエン−スチレン樹脂、アクリロニトリル−スチレン樹脂、スチレン−ブタジエンブロックコポリマー等のスチレン樹脂、ポリエチレンテレフタレート、ポリブチレンテレフタレート、ポリエチレンナフタレート等のポリエステル樹脂、シクロペンタジエン系の石油樹脂等が挙げられる。これら微粒子は単独使用又は２種以上を組合せて使用することができる。これらの中で、安価に入手可能な無機系微粒子が好ましく、各種の用途で使用されているシリカ、特に合成シリカが好ましい。
【００２０】
感圧接着剤層中の接着剤配合量は、シリコーンオイル吸収性及び接着強度などの性能のバランスを考慮すると微粒子充填剤１００質量部に対して５０〜２００質量部、好ましくは１００〜１７０質量部の割合での配合が望ましい。接着剤配合量が５０質量部未満の場合、感圧接着剤層の接着強度が弱い可能性があり、２００質量部を超えると微粒子充填剤を被覆してしまい、シリコーンオイル吸収性が低下し、接着強度が大きく低下する可能性がある。
【００２１】
本発明の感圧接着剤層には必要に応じて必要に応じて顔料分散剤、増粘剤、流動性改良剤、消泡剤、抑泡剤、分散剤、離型剤、サイズ剤、着色染料、紫外線吸収剤、帯電防止剤、カチオン性、ノニオン性または両性の界面活性剤、酸化防止剤、防腐剤、耐水化剤、ｐＨ調整剤などの助剤を添加することができる。
【００２２】
本発明に用いる基材については特に限定するものではないが従来公知のフォーム用紙（非塗工紙）の他に、上質紙、中質紙、各種バインダーで含浸された含浸紙及び各種顔料で塗工された塗工紙、アート紙、合成紙、樹脂フィルム、不織布などを原紙として使用できる。その中でも、紙基材が安価なため好ましく使用される。紙基材には古紙パルプを含んでいても良く、抄紙方法等も特に限定するものではない。
【００２３】
塗工方法としては特に限定するものではないが、各種ブレードコーター、ロールコーター、エアーナイフコーター、バーコーター、グラビアコーター、ダイコーター、カーテンコーター等が用いられる。その中でも、エアーナイフコーター、バーコーター、グラビアコーター等が好ましい。塗工量としては２〜２０ｇ／ｍ２の範囲であるが、好ましくは３〜１５ｇ／ｍ２の範囲である。塗工量を上記範囲に限定した理由は、３ｇ／ｍ２未満ではオフセットインキ受理層及びシリコーンオイル受理層として、インキ及びシリコーンオイルの受容量が低下し、印刷上がりなどの視感的な面が劣り、シリコーンオイル吸収性低下による接着強度低下も大きくなり、好ましくないためである。また、塗工量が１５ｇ／ｍ２を越えると、印刷上がりなどの視感的な見栄えは向上し、シリコーンオイル吸収性も向上するが、経済的な面から実用性が劣り、紙粉が発生しやすく、好ましくない。
【００２４】
［実施例］
本発明を以下の実施例、比較例を用いて更に本発明を詳細に説明するが、本発明はこれらの例に限定されるものではない。なお、実施例、比較例の質量部数はすべて固形分換算での数値で示すものとする。
【００２５】
［参考例１］
合成シリカとしてゲル法合成非晶質シリカ（ミズカシルＰ−７８Ａ、比表面積３６０ｍ２／ｇ、吸油量２５０ｇ／１００ｍｌ、水澤化学工業社製）１００質量部に対し、天然ゴム系接着剤としてメタクリル酸メチル（ＭＭＡ）を２５％グラフト重合させた天然ゴム系接着剤５０質量部を配合して本発明の目的とする感圧接着剤層となる感圧接着剤組成物の塗工液を得た。次にこの感圧接着剤組成物の塗工液１を坪量１２７．９ｇ／ｍ２の上質紙に片面当たりの塗工量が１０ｇ／ｍ２（乾燥質量）になるように塗工して乾燥させ、感圧接着剤層を形成し、再剥離性圧着記録用紙を得た。得られた再剥離性圧着記録用紙について剥離強度試験、印刷適性試験、ブロッキング性試験で評価した結果を表１および２に示す。
＜感圧接着剤組成物の塗工液１＞
合成シリカ
（ミズカシルＰ−７８Ａ、比表面積３６０ｍ２／ｇ、吸油量２５０ｇ／１００ｍｌ）
１００部
天然ゴム系接着剤                                                          ５０部
［実施例２］
【００２６】
参考例１の感圧接着剤組成物の塗工液１の天然ゴム系接着剤５０部を２００部に変更した以外は、参考例１同様にして再剥離性圧着記録用紙を作成し、これを実施例２とした。得られた再剥離性圧着記録用紙について剥離強度試験、印刷適性試験、ブロッキング性試験で評価した結果を表１に示す。
【００２７】
［参考例３］
参考例１の感圧接着剤組成物の塗工液１の天然ゴム系接着剤を合成接着剤であるスチレンーブタジエン共重合体接着剤（Ｌｘ−１１０、日本ゼオン社製）に変更し、感圧接着剤組成物の塗工液２とした以外は、参考例１と同様にして再剥離性圧着記録用紙を作成し、これを参考例３とした。得られた再剥離性圧着記録用紙について剥離強度試験、印刷適性試験、ブロッキング性試験で評価した結果を表１および２に示す。
＜感圧接着剤組成物の塗工液２＞
合成シリカ
（ミズカシルＰ−７８Ａ、比表面積３６０ｍ２／ｇ、吸油量２５０ｇ／１００ｍｌ）
１００部
スチレンーブタジエン共重合体接着剤                                        ５０部
［実施例４］
【００２８】
参考例３の感圧接着剤組成物の塗工液２のスチレンーブタジエン共重合体接着剤（Ｌｘ−１１０、日本ゼオン社製）５０部を２００部に変更した以外は、参考例３と同様にして再剥離性圧着記録用紙を作成し、これを実施例４とした。得られた再剥離性圧着記録用紙について剥離強度試験、印刷適性試験、ブロッキング性試験で評価した結果を表１に示す。
【００２９】
［参考例５］
参考例１の感圧接着剤組成物の塗工液１の合成シリカをミズカシルＰ−７８Ａから沈降法合成非晶質シリカ（ファインシールＸ−３７Ｂ、比表面積２９０ｍ２／ｇ、吸油量２４０ｇ／１００ｍｌ、トクヤマ社製）に変更し、感圧接着剤組成物の塗工液３とした以外は、参考例１と同様にして再剥離性圧着記録用紙を作成し、これを参考例５とした。得られた再剥離性圧着記録用紙について剥離強度試験、印刷適性試験、ブロッキング性試験で評価した結果を表１に示す。
＜感圧接着剤組成物の塗工液３＞
合成シリカ
（ファインシールＸ−３７Ｂ、比表面積２９０ｍ２／ｇ、吸油量２４０ｇ／１００ｍｌ）                                                                        １００部
天然ゴム系接着剤                                                          ５０部
【００３０】
［参考例６］
参考例１の感圧接着剤組成物の塗工液１の天然ゴム系接着剤５０部を７０部に変更した以外は、参考例１と同様にして再剥離性圧着記録用紙を作成し、これを参考例６とした。得られた再剥離性圧着記録用紙について剥離強度試験、印刷適性試験、ブロッキング性試験で評価した結果を表１に示す。
［実施例７］
【００３１】
参考例１の感圧接着剤組成物の塗工液１の天然ゴム系接着剤５０部を１００部に変更した以外は、参考例１と同様にして再剥離性圧着記録用紙を作成し、これを実施例２とした。得られた再剥離性圧着記録用紙について剥離強度試験、印刷適性試験、ブロッキング性試験で評価した結果を表１に示す。
［実施例８］
【００３２】
参考例１の感圧接着剤組成物の塗工液１の天然ゴム系接着剤５０部を１２０部に変更した以外は、参考例１と同様にして再剥離性圧着記録用紙を作成し、これを実施例８とした。得られた再剥離性圧着記録用紙について剥離強度試験、印刷適性試験、ブロッキング性試験で評価した結果を表１に示す。
［実施例９］
【００３３】
参考例１の感圧接着剤組成物の塗工液１の天然ゴム系接着剤５０部を１５０部に変更した以外は、参考例１と同様にして再剥離性圧着記録用紙を作成し、これを実施例７とした。得られた再剥離性圧着記録用紙について剥離強度試験、印刷適性試験、ブロッキング性試験で評価した結果を表１に示す。
［実施例１０］
【００３４】
参考例１の感圧接着剤組成物の塗工液１の天然ゴム系接着剤５０部を１８０部に変更した以外は、参考例１と同様にして再剥離性圧着記録用紙を作成し、これを実施例１０とした。得られた再剥離性圧着記録用紙について剥離強度試験、印刷適性試験、ブロッキング性試験で評価した結果を表１に示す。
［参考例１１］
【００３５】
参考例３の感圧接着剤組成物の塗工液２のスチレンーブタジエン共重合体接着剤（Ｌｘ−１１０、日本ゼオン社製）５０部を７０部に変更した以外は、参考例３と同様にして再剥離性圧着記録用紙を作成し、これを参考例１１とした。得られた再剥離性圧着記録用紙について剥離強度試験、印刷適性試験、ブロッキング性試験で評価した結果を表１に示す。
［実施例１２］
【００３６】
参考例３の感圧接着剤組成物の塗工液２のスチレンーブタジエン共重合体接着剤（Ｌｘ−１１０、日本ゼオン社製）５０部を１００部に変更した以外は、参考例３と同様にして再剥離性圧着記録用紙を作成し、これを実施例１２とした。得られた再剥離性圧着記録用紙について剥離強度試験、印刷適性試験、ブロッキング性試験で評価した結果を表１に示す。
［実施例１３］
【００３７】
参考例３の感圧接着剤組成物の塗工液２のスチレンーブタジエン共重合体接着剤（Ｌｘ−１１０、日本ゼオン社製）５０部を１５０部に変更した以外は、参考例３と同様にして再剥離性圧着記録用紙を作成し、これを実施例１３とした。得られた再剥離性圧着記録用紙について剥離強度試験、印刷適性試験、ブロッキング性試験で評価した結果を表１に示す。
【００３８】
［比較例１］
参考例１の感圧接着剤組成物の塗工液１の合成シリカをミズカシルＰ−７８Ａからアエロジル５０（比表面積５０ｍ２／ｇ、吸油量９０ｇ／１００ｍｌ、日本アエロジル社製）に変更し、感圧接着剤組成物の塗工液４とした以外は、参考例１と同様にして再剥離性圧着記録用紙を作成し、これを比較例１とした。得られた再剥離性圧着記録用紙について剥離強度試験、印刷適性試験、ブロッキング性試験で評価した結果を表１に示す。
【００３９】
［比較例２］
参考例３の感圧接着剤組成物の塗工液２でスチレンーブタジエン共重合体接着剤５０部を２３０部に変更した以外は、参考例３と同様にして再剥離性圧着記録用紙を作成し、これを比較例２とした。得られた再剥離性圧着記録用紙について剥離強度試験、印刷適性試験、ブロッキング性試験で評価した結果を表１に示す。
【００４０】
［比較例３］
参考例１の感圧接着剤組成物の塗工液１で天然ゴム系接着剤５０部を３０部に変更した以外は、参考例１と同様にして再剥離性圧着記録用紙を作成し、これを比較例３とした。得られた再剥離性圧着記録用紙について剥離強度試験、印刷適性試験、ブロッキング性試験で評価した結果を表２に示す。
【００４１】
［比較例４］
参考例１の感圧接着剤組成物の塗工液１で天然ゴム系接着剤５０部を２３０部に変更した以外は、参考例１と同様にして再剥離性圧着記録用紙を作成し、これを比較例４とした。得られた再剥離性圧着記録用紙について剥離強度試験、印刷適性試験、ブロッキング性試験で評価した結果を表２に示す。
【００４２】
［比較例５］
参考例３の感圧接着剤組成物の塗工液２でスチレンーブタジエン共重合体接着剤５０部を３０部に変更した以外は、参考例３と同様にして再剥離性圧着記録用紙を作成し、これを比較例５とした。得られた再剥離性圧着記録用紙について剥離強度試験、印刷適性試験、ブロッキング性試験で評価した結果を表２に示す。
【００４３】
以上の実施例及び各比較例で得られた再剥離性圧着記録用紙を下記試験方法に従って諸物性の評価を行なった。
（１）接触角評価
シリコーンオイルに対する得られた試料の感圧接着剤層表面の接触角は、ＡＳＴＭ  Ｄ５７２５に準拠して２３℃、５０％ＲＨ雰囲気下で接着剤層に容量３μＬのシリコーンオイルを滴下後１０秒で測定した。接触角測定装置は、ＦＩＢＲＯ  ｓｙｓｔｅｍ  ａｂ社製ダイナミックコンタクトアングル・アブソープションテスター  ＦＩＢＲＯ  ＤＡＴ  １１００を用いた。
（２）接着強度
試料を幅１００ｍｍ、長さ１００ｍｍに裁断し、試料の感圧接着剤組成物の塗工面同士を重ね合わせてドライシーラー（プレッスルエコノ：トッパン・フォームズ株式会社製）を用いて加圧接着した。次にこの試料の幅方向中央部を２５ｍｍ幅に断裁して、２３℃、５０％ＲＨ環境下でストログラフＭ−１型（東洋精機製作所製）で速度３００ｍ／分、剥離（Ｔ型剥離）強度で剥離してその抵抗値を平均化して剥離強度ｇ／２５ｍｍを求め、接着強度として評価する。◎：１００〜１５０ｇ／２５ｍｍ、○：５０〜１００ｇ／２５ｍｍ未満、△：２０〜５０  ｇ／２５ｍｍ未満、×：０〜２０  ｇ／２５ｍｍ未満、◎と○は実用レベルの剥離強度を示し、△と×は実用に耐えないレベルを示す。
（３）シリコーンオイル塗布後接着強度
試料の感圧接着剤組成物塗工面に、ＲＩ−３型印刷適性試験機（明製作所製）を用いてシリコーンオイルを荷姿の状態で０．４ｇ／ｍ２塗布した後に、上記（２）のようにして剥離（Ｔ型剥離）強度を測定し、同一試料の（２）剥離強度を分母とした保持率によって評価する。◎：剥離強度が８５〜１００％保持、○：剥離強度が６０〜８５％未満保持、△：剥離強度が４５〜６０％未満保持、×：剥離強度が４５％未満。
（４）耐ブロッキング性
ブロッキング適性試験：感圧接着剤組成物を両面塗工した試料を重ね合わせ、２３℃、５０％ＲＨ環境下で５００ｇ／ｃｍ２の荷重をかけて放置し、２４時間後に手で剥がし、評価した。◎：ブロッキングが全く発生していない、○：ブロッキングがほとんど発生していない、△：少しブロッキングが発生している、×：完全にブロッキングしている。
（５）耐印刷性
ＲＩ−３型印刷適性試験機（明製作所製）を使用して、試料の感圧接着剤組成物の塗工面の耐刷力を評価した。インキはプロセスインキ（東洋インキ製造社製、ＰＲＩＮＴＩＮＧ  ＩＮＫ、墨、ＳＭＸ、ＴＶ−２５）を０．４ｍｌ、印刷速度：６０ｒｐｍ、４回刷り。視感で評価し、インキによる塗工層剥け、紙剥けなどが全くないものから順に◎、○、△、×とした。
（６）総合評価
再剥離性圧着記録用紙としての総合評価を行なった。
◎：再剥離性圧着記録用紙として非常に優れている、○：再剥離性圧着記録用紙として優れている、△：再剥離性圧着記録用紙として多少問題があり、実使用上不安がある、×：再剥離性圧着記録用紙として問題があり、実使用できない。
【００４４】
上記の方法に従って試験を行い、その評価結果を下記表１に示した。
【００４５】
【表１】
0004839090.tif 000002
【００４６】
表１の結果から分かる通り、感圧接着剤層表面のシリコーンオイル滴下１０秒後の接触角を６０°以下にした参考例１〜５の場合には、静電記録方式（電子写真方式）のヒートロール定着型プリンタで印刷した際、ヒートロールへのトナー転移防止の為に使用されている離型剤であるシリコーンオイル塗布後の接着強度低下が小さく、親展葉書として使用する場合、接着及び再剥離性を満足させる再剥離性圧着記録用紙が得られることが判る。これに対して、接触角が６０°より多い７５°の比較例１および６３°の比較例２の場合にはシリコーンオイル塗布後の接着強度の顕著な低下が認められる。
【００４７】
【表２】
0004839090.tif 000003
【００４８】
表２から判る通り、参考例１〜実施例１３の場合には、天然ゴム系接着剤でも合成接着剤でも微粒子充填剤１００質量部に対して接着剤量が５０〜２００質量部である場合には、耐ブロッキング性および耐印刷性も含めて優れているのに対して、接着剤量が５０質量部より少ない３０質量部の比較例３および比較例５の場合には耐印刷性が不十分であり、２００質量部より多い２３０質量部の比較例４の場合には耐ブロッキング性が不十分であり、再剥離性圧着記録用紙として実用に耐えない。接着剤量が微粒子充填剤１００質量部に対して５０〜２００質量部であることが重要であることが判る。